(57)【要約】      （修正有）【課題】溶解懸濁法で顔料を使用しない透明トナーであっても、フィルミングを回避し、カブリ及び保存性が良好なトナーを提供する。【解決手段】結着樹脂および添加剤を有機溶媒中に溶解または分散させ、さらに油相成分を、無機分散剤を分散させた水性媒体中に分散造粒させて得られる静電荷現像用トナーにおいて、前記結着樹脂が下記の化学式の構造である長鎖アルキル基を６．５ｍｏｌ％以上７．５ｍｏｌ％以下修飾して疎水性を上げた、酸価が４．９ｍｇＫＯＨ／ｇ以上、７．０ｍｇＫＯＨ／ｇ以下、のポリエステル樹脂であることを特徴とする静電荷現像用トナー。2014077846.tif 000008【選択図】図１
2014077846.tif 000002
【特許請求の範囲】
【請求項１】
結着樹脂および添加剤を有機溶媒中に溶解または分散させ、さらに油相成分を、無機分散剤を分散させた水性媒体中に分散造粒させて得られる静電荷現像用トナーにおいて、
前記結着樹脂が下記の化学式の構造である長鎖アルキル基を６．５ｍｏｌ％以上７．５ｍｏｌ％以下修飾して疎水性を上げた、酸価が４．９ｍｇＫＯＨ／ｇ以上７．０ｍｇＫＯＨ／ｇ以下のポリエステル樹脂であることを特徴とする静電荷現像用トナー。
【化１】
2014077846.tif 000007
【請求項２】
前記添加剤が、顔料を含まないことを特徴とする、請求項１に記載の静電荷現像用トナー。
【請求項３】
前記ポリエステル樹脂の重量平均分子量が１４０００以上１８０００以下であり、かつ、１５０℃における溶融粘度が１．２×１０２Ｐａ・ｓ以下であることを特徴とする、請求項１又は２に記載の静電荷現像用トナー。
【請求項４】
請求項１乃至３のいずれか１項に記載の静電荷現像用トナーを収容する収容部を備えたことを特徴とするトナーカートリッジ。
【請求項５】
静電潜像が形成された静電潜像担持体にトナーを供給して現像を行う現像ローラと、該現像ローラに接触して回転しトナー供給部から供給されるトナーを現像ローラに供給する供給ローラと、前記現像ローラに圧接し当該現像ローラ上のトナーの層厚を規制する現像ブレードとを有する現像装置において、
前記トナーとして、請求項１乃至３のいずれか１項に記載の静電荷現像用トナーを用いたことを特徴とする現像装置。
【請求項６】
請求項５に記載の現像装置を有することを特徴とする画像形成装置。
【発明の詳細な説明】
【技術分野】
【０００１】
この発明は、電子写真方式のプリンタ等で用いられる静電荷現像用トナー、並びにそれを用いたトナーカートリッジ、現像装置及び画像形成装置に関するものである。
【背景技術】
【０００２】
近年、消費電力低減などを目的として、低温定着トナーの開発が盛んに行われている。この低温定着トナーとして静電荷現像用トナーがある。静電荷現像用トナーとしては、ポリエステル樹脂が用いられる。このポリエステル樹脂は、定着時に瞬時に溶融し、印刷面が平滑になる樹脂である。
【０００３】
このようなトナーの作製方法として、従来、トナーの配合成分を混練、粉砕、分級し生成する粉砕法が知られている。しかし、この粉砕法では、形状制御や低温定着の改善を行いにくいという問題があった。また、湿式のトナー作製方法である懸濁重合法もあるが、この懸濁重合法では、トナーとなるべき樹脂の重合性単量体組成が、溶解重合可能な重合性単量体に限られてしまう。このため、ポリエステル樹脂をトナー用樹脂として使用できないという問題があった。
【０００４】
これらを解決するトナーの作製方法として溶解懸濁法が提案されている。この溶解懸濁法では、トナー成分を溶解した油相液を、水溶性分散剤を含む水相中で粒子化し、溶媒除去後粉体化する。
【０００５】
しかし、溶解懸濁法では、トナーの粒径制御が容易となる点で好ましいが、油相液滴中に水溶性分散剤（無機微粒子）が一部取り込まれてしまい、酸を添加して除去できない無機微粒子がトナー中に残ってしまう。その結果、トナー中に含まれる無機微粒子によりトナーの吸湿性が上がるため、トナーの保存性が悪化する。また、高温多湿環境では吸湿によってトナーの帯電が下がり、「かぶり」という印刷物への汚れが発生するなどの問題があった。
【０００６】
一方で、分散剤である無機微粒子の取り込みをなくす条件でトナーを作製すると、ワックスがトナー表面に露出してしまい、それによってトナーの保存性が悪化する。
【０００７】
また、印刷する際、特に静電潜像を形成する感光ドラムに、薄層化されたトナーを担持する現像ローラを接触させ、感光ドラム上の静電潜像にトナーを供給して画像を形成する接触現像方式がある。この接触現像方式においては、印刷中にトナー表面のワックスが、溶け出して現像部の各部材に付着し、その付着したワックス部分にトナーが付着することで、トナーフィルミングを引き起こし、印刷品質が悪化するという新たな問題が生じた。
【０００８】
これらの問題に対して、特許文献１の静電潜像現像用トナー、その製造方法、静電潜像現像剤および画像形成方法が提案されている。この発明により前記問題は解決されている。
【先行技術文献】
【特許文献】
【０００９】
【特許文献１】特開平１１−０５２６１９号公報
【発明の概要】
【発明が解決しようとする課題】
【００１０】
しかしながら、従来のカラートナーでは、顔料がトナー表面近傍に存在することにより、ワックスが表面に露出することを抑えていた。
【００１１】
一方、透明トナーは顔料を含まないため、従来の方法でトナーを生成しても、ワックスがトナー表面に露出してしまうという新たな問題が生じた。
【課題を解決するための手段】
【００１２】
本発明は上述した課題を解決するためになされたもので、結着樹脂および添加剤を有機溶媒中に溶解または分散させ、さらに油相成分を、無機分散剤を分散させた水性媒体中に分散造粒させて得られる静電荷現像用トナーにおいて、前記結着樹脂が下記の化学式の構造である長鎖アルキル基を６．５ｍｏｌ％以上７．５ｍｏｌ％以下修飾して疎水性を上げた、酸価が４．９ｍｇＫＯＨ／ｇ以上７．０ｍｇＫＯＨ／ｇ以下のポリエステル樹脂であることを特徴とする。
【化１】
2014077846.tif 000003
【発明の効果】
【００１３】
溶解懸濁法で顔料を使用しない透明トナーであっても、フィルミングを回避し、カブリ及び保存性が良好なトナーを得ることができる。
【図面の簡単な説明】
【００１４】
【図１】実験例２のトナー断面の透過型電子顕微鏡画像である。
【図２】比較例３のトナー断面の透過型電子顕微鏡画像である。
【図３】実験例５のトナー断面の透過型電子顕微鏡画像である。
【図４】本発明の実施形態に係る画像形成装置を示す概略構成図である。
【図５】本発明の実施形態に係る現像装置を示す概略構成図である。
【図６】本発明の実施形態に係る現像装置のトナーカートリッジの内部構成を示す概略構成図である。
【図７】本発明の実施形態に係る現像装置の現像部の構成を概略的に示す要部拡大図である。
【図８】本発明の実施形態に係る画像形成装置の定着部の内部構造を示す概略構成図である。
【発明を実施するための形態】
【００１５】
以下に、本発明の実施形態について説明する。本実施形態の静電荷現像用トナーは、特に電子写真用透明トナーに適用して好的なトナーである。
【００１６】
本実施形態の静電荷現像用トナーは、結着樹脂および添加剤を有機溶媒中に溶解または分散させ、さらに油相成分を、無機分散剤を分散させた水性媒体中に分散造粒させて得られる静電荷現像用トナーである。
【００１７】
前記結着樹脂としては、下記の化学式１の構造である長鎖アルキル基を６．５ｍｏｌ％以上７．５ｍｏｌ％以下修飾して疎水性を上げた、酸価が４．９ｍｇＫＯＨ／ｇ以上７．０ｍｇＫＯＨ／ｇ以下のポリエステル樹脂を用いた。
【化１】
2014077846.tif 000004
【００１８】
前記ポリエステル樹脂の重量平均分子量は１４０００以上１８０００以下であり、かつ、１５０℃における溶融粘度は１．２×１０２Ｐａ・ｓ以下とした。
【００１９】
また、本実施形態の静電荷現像用トナーでは、前記添加剤として顔料を含まないものを用いて、透明トナーとした。
【００２０】
上述の静電荷現像用トナーを、以下のように、条件を種々変更して製造した。
【００２１】
［第１実施形態］
以下に、複数の実験例及び比較例を上げて、静電荷現像用トナーを評価する。
【００２２】
［実験例１］
まず、無機分散剤を分散させた水性媒体を得る工程として、純水１９５４０重量部に工業用リン酸三ナトリウム十二水和物６５０重量部を混合し、液温６０℃で溶解させた後、ｐＨ調整用の希硝酸を添加する。そこへ純水２５６０重量部に工業用塩化カルシウム無水物３２０重量部を溶解させた塩化カルシウム水溶液を投入し、ネオミクサー（プライミクス株式会社）にて４３００回転／分、液温を６０℃に保ちながら３４分間高速撹拌させて懸濁安定剤（分散剤）を含む水相を調製する。
【００２３】
一方、酢酸エチル３１２０重量部を液温５０℃に加熱撹拌し、パラフィンワックスのアルコール変性品（融点：６７℃）１７重量部、帯電制御樹脂１．０重量部、蛍光増白剤１．４重量部を順次加える。その後、化学式１の構造である長鎖アルキル基を７．０ｍｏｌ％修飾して疎水性を上げた、酸価が４．９ｍｇＫＯＨ／ｇ、重量平均分子量が１６０００のポリエステル樹脂６４０重量部を投入し、固形物がなくなるまで撹拌して油相を調製する。
【００２４】
液温を６０℃に保った水相に、油相を投入し、１０００回転／分にて５分撹拌することによって懸濁させ、粒子を形成した。その後減圧蒸留にて酢酸エチルを除去した。
【００２５】
トナーを含むスラリーに硝酸を加えてｐＨを１．５以下にして撹拌し、懸濁安定剤であるリン酸三カルシウムを溶解させ、脱水する。脱水したトナーを純水に再分散させ、撹拌し、水洗浄を行う。その後、脱水、乾燥し、トナーを生成した。
【００２６】
次に、外添工程として、生成したトナー１００重量部に疎水性シリカＲＸ５０（日本アエロジル社製、平均一次粒子径４０ｎｍ）１．０重量部、疎水性シリカＲＸ２００（日本アエロジル社製、平均一次粒子径１２ｎｍ）０．８重量部を添加し、１０リットル容のヘンシェルミキサーで５４００回転／分の回転速度で１０分間撹拌することでトナーを得る。
【００２７】
［実験例２］
実験例１のポリエステル樹脂に替えて、化学式１の構造である長鎖アルキル基を７．０ｍｏｌ％修飾して疎水性を上げた、酸価が６．３ｍｇＫＯＨ／ｇ、重量平均分子量が２００００のポリエステル樹脂を用い、実験例１と同様にしてトナーを生成した。
【００２８】
［実験例３］
実験例１のポリエステル樹脂に替えて、化学式１の構造である長鎖アルキル基を６．５ｍｏｌ％修飾して疎水性を上げた、酸価が７．０ｍｇＫＯＨ／ｇ、重量平均分子量が２８０００のポリエステル樹脂を用い、実験例１と同様にしてトナーを生成した。
【００２９】
［実験例４］
実験例１のポリエステル樹脂に替えて、化学式１の構造である長鎖アルキル基を７．５ｍｏｌ％修飾して疎水性を上げた、酸価が５．５ｍｇＫＯＨ／ｇ、重量平均分子量が２１０００のポリエステル樹脂を用い、実験例１と同様にしてトナーを生成した。
【００３０】
［比較例１］
実験例１のポリエステル樹脂に替えて、化学式１の構造である長鎖アルキル基を８．０ｍｏｌ％修飾して疎水性を上げた、酸価が２．８ｍｇＫＯＨ／ｇ、重量平均分子量が３３０００のポリエステル樹脂を用い、実験例１と同様にしてトナーを生成した。
【００３１】
［比較例２］
実験例１のポリエステル樹脂に替えて、化学式１の構造である長鎖アルキル基を１５．０ｍｏｌ％修飾して疎水性を上げた、酸価が８．７ｍｇＫＯＨ／ｇ、重量平均分子量が１１８０００のポリエステル樹脂を用い、実験例１と同様にしてトナーを生成した。
【００３２】
［比較例３］
実験例１のポリエステル樹脂に替えて、化学式１の構造である長鎖アルキル基を７．０ｍｏｌ％修飾して疎水性を上げた、酸価が３．４ｍｇＫＯＨ／ｇ、重量平均分子量が１２０００のポリエステル樹脂を用い、実験例１と同様にしてトナーを生成した。
【００３３】
［比較例４］
実験例１のポリエステル樹脂に替えて、化学式１の構造である長鎖アルキル基を５．０ｍｏｌ％修飾して疎水性を上げた、酸価が６．２ｍｇＫＯＨ／ｇ、重量平均分子量が１９０００のポリエステル樹脂を用い、実験例１と同様にしてトナーを生成した。
【００３４】
［比較例５］
実験例１のポリエステル樹脂に替えて、化学式１の構造である長鎖アルキル基を７．５ｍｏｌ％修飾して疎水性を上げた、酸価が４．８ｍｇＫＯＨ／ｇ、重量平均分子量が１４０００のポリエステル樹脂を用い、実験例１と同様にしてトナーを生成した。
【００３５】
［画像形成装置］
次に、本実施形態に係る現像装置を組み込んだ画像形成装置を説明する。
【００３６】
図４は本実施形態に係る画像形成装置１０を示す概略構成図である。画像形成装置１０は、例えばカラー電子写真プリンタとしての構成を備えている。画像形成装置１０は、具体的には、記録用紙カセット１１、現像装置３１〜３４、転写部１６、定着部４０を有し、更にこれらの各部に印刷用媒体としての記録用紙５０を搬送するための用紙搬送ローラ４５ａ〜４５ｘ、搬送路切り替えガイド４１，４２を備えている。前記現像装置３１〜３４で前記静電荷現像用トナーを使用する。
【００３７】
記録用紙カセット１１は、内部に記録用紙５０を積層状態で収納して装置内下部に着脱自在に装着されている。用紙搬送ローラ４５ａ，４５ｂは、この記録用紙カセット１１に収納されている記録用紙５０を、その最上部から一枚ずつ捌いて用紙搬送路を矢印（ｌ）方向に繰り出す。搬送ローラ４５ｃ，４５ｄ及び搬送ローラ４５ｅ，４５ｆは、記録用紙５０を矢印（ｅ）に沿って搬送する間に用紙の斜行を矯正し、画像形成部３０に送る。
【００３８】
画像形成部３０は、用紙搬送路に沿って着脱自在に配置された４つの現像装置３１〜３４と、各現像装置３１〜３４により形成された後述するトナー像を、記録用紙５０の上面にクーロン力により転写する転写部１６とからなる。尚、直列に並べられた４つの現像装置３１〜３４は全て同じ構成であり、使用されるトナーの色のみが異なる。ここで、通常のカラープリンタでは、ブラック（Ｋ）、イエロー（Ｙ）、マゼンタ（Ｍ）、シアン（Ｃ）の４色を使用するが、本発明では、ブラック（Ｋ）に替えて透明トナー（ＣＬ；ＣＬＥＡＲ）を使用し、印刷上で黒を表現する際は、イエロー（Ｙ）、マゼンタ（Ｍ）、シアン（Ｃ）の３色を混合することで対応する。
【００３９】
転写部１６は、用紙を静電吸着して搬送する転写ベルト１７と、図示せぬ駆動部により回転されて転写ベルト１７を駆動するドライブローラ１８と、このドライブローラ１８と対を成して転写ベルト１７を張架するテンションローラ１９と、前記現像装置３１〜３４の各感光ドラム１０１（図５参照）に対向して圧接するよう配置され、トナー像を記録用紙５０に転写するよう電圧を印加する転写ローラ２０〜２３と、転写ベルト１７上に付着したトナーを掻き取ってクリーニングする転写ベルトクリーニングブレード２４と、転写ベルトクリーニングブレード２４により掻き落とされたトナーを堆積するトナーボックス２５とからなる。
【００４０】
ここで、イエロー（Ｙ）の現像装置３１の構成について説明する。図５は、現像装置３１を示す概略構成図である。同図に示すように、現像装置３１は、現像部１００とトナーカートリッジ１２０とからなる。現像装置３１は、画像形成装置１０（図４参照）の所定位置に着脱自在に装着され、トナーカートリッジ１２０は、現像部１００に対して着脱自在に装着可能となっている。
【００４１】
図７は、現像装置３１（図５参照）の現像部１００の構成を概略的に示す要部拡大図である。同図中、静電潜像担持体としての感光ドラム１０１は、導電性支持体と光導電層とによって構成されている。感光ドラム１０１は、具体的には、導電性支持体としてのアルミニウムの金属パイプに、光導電層としての電荷発生層及び電荷輸送層を順次積層した構成の有機系感光体である。帯電装置としての帯電ローラ１０２は、感光ドラム１０１の周面に接して設けられ、金属シャフトと半導電性エビクロロヒドリンゴム層によって構成されている。露光装置であるＬＥＤヘッド１０３は、例えばＬＥＤ素子とレンズアレイを有して構成されている。そして、これらＬＥＤ素子及びレンズアレイは、ＬＥＤ素子から出力される照射光が感光ドラム１０１の表面に結像する位置に配置されている。
【００４２】
現像剤担持体としての現像ローラ１０４は、感光ドラム１０１の周面に接して設けられる。この現像ローラ１０４は、金属シャフトと半導電性ウレタンゴム層によって構成されている。現像ローラ１０４に摺接する現像剤供給体としての供給ローラ１０６は、金属シャフトと半導電性発泡シリコンスポンジ層によって構成されている。
【００４３】
現像剤としてのトナー１１０は、結着樹脂としてポリエステル樹脂を用いる。このトナー１１０は、ポリエステル樹脂と、内部添加剤としての帯電制御剤と、離型剤と、外部添加剤としてのシリカ微粒子とによって構成されている。
【００４４】
現像ローラ１０４の表面に圧接される現像剤規制部材としての現像ブレード１０７は、ステンレス製である。感光ドラム１０１の周面に圧接される現像剤回収装置としてのクリーニングブレード１０５は、ウレタンゴム製である。
【００４５】
図６は、現像装置３１（図４参照）のトナーカートリッジ１２０の内部構成を示す概略構成図である。同図に示すように、現像剤収容体としてのトナーカートリッジ１２０の容器１２１内のトナー収納部１２５の所定部には、その長手方向（紙面の表裏方向）に延在する撹拌バー１２２が回転自在に支持されている。このトナー収納部１２５は、静電荷現像用トナーを収容する収容部である。撹拌バー１２２の下方には、容器内のトナーを排出する排出口１２４が形成されている。シャッタ１２３は、この排出口１２４を開閉するため部材である。シャッタ１２３は、容器内にあって、排出口１２４を開閉するために矢印（ｓ）方向にスライド可能に配設されている。
【００４６】
後述するように、画像形成部３０で各色のトナー画像が転写された記録用紙５０は、搬送路を矢印（ｈ）方向（図４参照）に搬送されて定着部４０に送られる。図８はこの定着部４０の内部構造を示す概略構成図である。同図に示すように、定着装置４０は、発熱ローラ１４１と、加圧ローラ１４４と、サーミスタ１４３と、及び加熱ヒータ１４２とを備えている。発熱ローラ１４１は、アルミニウムからなる中空円筒状の芯金に、シリコーンゴムの耐熱弾性層を被覆し、その上にＰＦＡ（テトラフルオロエチレン−パーフルオロアルキルビニルエーテル共重合体）チューブを被覆することによって形成されている。更に、発熱ローラ１４１の芯金内には、加熱ヒータ１４２（ここではハロゲンランプ）が配設されている。
【００４７】
加圧ローラ１４４は、アルミニクムの芯金にシリコーンゴムの耐熱弾性層を被覆し、その上にＰＦＡチューブを被覆して構成されている。この加圧ローラ１４４は、発熱ローラ１４１との間に圧接部が形成されるように配置されている。サーミスタ１４３は、発熱ローラ１４１の表面温度検出手段である。このサーミスタ１４３は、発熱ローラ１４１の近傍に非接触で配置される。サーミスタ１４３によって検出された温度情報は、図示しない温度制御手段に送られる。温度制御手段は、この温度情報に基づいて加熱ヒータ１４２をオン／オフ制御して、発熱ローラ１４１の表面温度を所定の温度に維持する。
【００４８】
次に、画像形成装置１０の画像形成プロセスについて説明する。ここでは先ず、現像プロセスから説明する。図７に示すように、感光ドラム１０１は、図示しない駆動手段により矢印（ａ）方向に一定周速度で回転する。感光ドラム１０１の表面に接触して設けられた帯電ローラ１０２は、矢印（ｄ）方向に回転しながら、図示しない帯電ローラ用高圧電源によって供給される直流電圧を感光ドラム１０１の表面に印加し、この表面を一様均一に帯電させる。次に、感光ドラム１０１に対向して設けられたＬＥＤヘッド１０３によって、画像信号に対応した光を感光ドラム１０１の一様均一に帯電された表面に照射し、光照射部分の電位を光減衰して静電潜像を形成する。
【００４９】
一方、図６に示すトナーカートリッジ１２０のシャッタ１２３は、図５に示すように現像部１００に装着された後に、図示せぬレバーの操作によって、開口方向（矢印（ｓ）方向のうち容器１２１の排出口１２４を開口する方向）にスライドする。これにより、容器１２１内のトナー１１０が、排出口１２４から矢印（ｖ）方向に落下し、図５に示す現像部１００に供給される。現像部１００に落下したトナー１１０は、図示しない供給ローラ用高圧電源によって電圧が印加された供給ローラ１０６の矢印（ｃ）方向回転によって、現像ローラ１０４に供給される。
【００５０】
現像ローラ１０４は、感光ドラム１０１に密着して配置されている。この現像ローラ１０４には、図示しない現像ローラ用高圧電源によって電圧が印加されている。現像ローラ１０４は、供給ローラ１０６により搬送されたトナー１１０を吸着し、これを矢印（ｂ）方向に回転搬送する。この回転搬送過程で、供給ローラ１０６より下流側にあって現像ローラ１０４に圧接して配置された現像ブレード１０７は、現像ローラ１０４に吸着したトナー１１０を均一な厚さに均したトナー層を形成する。
【００５１】
更に現像ローラ１０４は、感光ドラム１０１上に形成された静電潜像を、担持するトナーによって以下のようにして反転現象する。感光ドラム１０１の導電性支持体と現像ローラ１０４との間には高圧電源によってバイアス電圧が印加されているので、現像ローラ１０４と感光ドラム１０１の間には、感光ドラム１０１に形成された静電潜像に伴う電気力線が発生する。このため、現像ローラ１０４上の帯電したトナー１１０は、静電気力により感光ドラム１０１上の静電潜像部分に付着し、この部分を現像してトナー像を形成する。尚、感光ドラム１０１の回転開始で始まる以上の現像プロセスは、後述する所定のタイミングで開始される。
【００５２】
図４において、記録用紙カセット１１に収容された記録用紙５０は、前記したように用紙搬送ローラ４５ａ及び４５ｂによって記録用紙カセット１１から矢印（ｌ）の方向に一枚ずつ取り出される。その後、図示しない記録用紙ガイドに沿って、用紙搬送ローラ４５ｃ，４５ｄ及び用紙搬送ローラ４５ｅ，４５ｆによって、斜行が矯正されながら矢印（ｅ）方向に搬送される。そして、矢印（ｇ）方向に回転するドライブローラ１８によって矢印（ｆ）方向へ回転する転写ベルト１７へと送られる。尚、上述した現像プロセスは、記録用紙５０が矢印（ｅ）方向に搬送される間の所定のタイミングで開始される。
【００５３】
次に、図７に示すように、転写プロセスが行われる。転写ローラ２０は、イエロー（Ｙ）の現像装置３１の現像部１００の感光ドラム１０１に、転写ベルト１７を介して圧接状態で対向して配置されている。さらに、転写ローラ２０は、図示しない転写ローラ用高圧電源によって電圧が印加されている。この転写ローラ２０によって、転写ベルト１７に静電吸着して搬送される記録用紙５０上に、上記した現像プロセスによって感光ドラム１０１上に形成されたイエロートナー像を転写する、転写プロセスが行われる。
【００５４】
その後、記録用紙５０は、転写ベルト１７上を矢印（ｆ）に沿って進み、上述した現像装置３１及び転写ローラ２０による現像プロセス及び転写プロセスと同様のプロセスが、マゼンタ、シアン、透明の順に行われる。即ち、現像装置３２と転写ローラ２１によってマゼンタトナー像が、現像装置３３と転写ローラ２２によってシアントナー像が、そして現像装置３４と転写ローラ２３によって透明トナー像が、順次記録紙５０上に転写される。各色のトナー像が転写された記録紙５０は、矢印（ｈ）方向へと搬送される。
【００５５】
次に定着プロセスについて説明する。図８に示すように、各色のトナー像が転写された記録紙５０は、矢印（ｈ）方向へと搬送され、発熱ローラ１４１と加圧ローラ１４４を備えた定着部４０へ搬送される。トナー像が転写された記録紙５０は、前記したように図示しない温度制御手段によって制御されて所定の表面温度に保たれ、矢印（ｉ）方向に回転する発熱ローラ１４１と、矢印（ｊ）方向に回転する加圧ローラ１４４の間へ進む。そこで、発熱ローラ１４１の熱が記録紙５０上のトナー像を溶融し、更に記録紙５０上で溶融したトナー像を発熱ローラ１４１と加圧ローラ１４２との圧接部で加圧することによりトナー像が記録紙５０に定着する。
【００５６】
トナー像が定着した記録紙５０は、図４に示す用紙搬送ローラ４５ｇ，４５ｈ、及び用紙搬送ローラ４５ｉ，４５ｊによって矢印（ｋ）方向に搬送され、画像形成装置１０の外部のスタッカ部４６へと送出される。
【００５７】
次にクリーニングプロセスについて説明する。図７に示すように、転写後においても、感光ドラム１０１の表面には、若干のトナー１１０が残留する場合がある。この残留トナー１１０は、クリーニングブレード１０５によって除去される。クリーニングブレード１０５は、長手方向（紙面の表裏方向）に延在する感光ドラム１０１の回転軸方向に沿って平行に配置されている。クリーニングブレード１０５は、その先端部が感光ドラム１０１の表面に当接するように、その根元部が剛性の支持基板に取付けられ、固定される。クリーニングブレード１０５は、その先端部が感光ドラム１０１の周面に当接したままの状態で、この感光ドラム１０１が回転軸中心に回転するとき、転写されずに残った感光ドラム１０１表面上の残留トナー１１０をそのドラム表面から除去する。こうしてクリーニングされた感光ドラム１０１は、繰り返し利用される。
【００５８】
また、図４に示す画像形成装置１０において、連続通紙時の紙間等では各現像装置３１〜３４の感光ドラム１０１（図７参照）から、一部の帯電不良のトナーが転写ベルト１７に転写される場合がある。しかしながら、転写ベルト１７に転写されたトナーは、転写ベルト１７が矢印（ｆ）、（ｒ）方向に回転移動する際に、転写ベルトクリーニングブレード２４によって転写ベルト１７から除去されてトナーボックス２１に帯電不良トナーとして溜められる。こうしてクリーニングされた転写ベルト１７は、繰り返し利用される。
【００５９】
尚、図４に示す用紙搬送ローラ４５ｋ〜４５ｘ、搬送路切り替えガイド４１，４２は、両面印刷を行う際に記録用紙５０を搬送し、またその搬送方向をガイドするものであるが、本願発明と直接関係しないため、ここではその説明は省略する。
【００６０】
以上の構成の画像形成装置１０を用いて記録用紙５０に印刷を行う。
【００６１】
［分析装置及び評価方法］
次に、分析装置及び評価方法を説明する。
【００６２】
ポリエステル樹脂の酸価は、検査装置ＤＬ−５８（ＭＥＴＴＬＥＲ  ＴＯＬＥＤＯ社製）、電極ＤＧｌ１３を用い、試料約０．５〜０．６ｇをスクリュー管に秤取り、混合溶媒を加えて溶解し、０．０１ｍｏｌ／Ｌ水酸化カリウムエタノール溶液で電位差滴定にて測定した。
【００６３】
ポリエステル樹脂の重量平均分子量は、ポリエステル樹脂０．０５ｇをＴＨＦ５ｍＬに溶解し、分子量分布をＧＰＣ（ゲルパーミエーションクロマトグラフィー）カラムを用いた液体クロマトグラフィー（株式会社島津製作所製）により算出した。
【００６４】
（ｉ）使用機器  島津高速液体クロマドグラフＰｒｏｍｉｎｅｎｃｅＧＰＣシステム、システムコントローラ：ＣＢＭＦ２０Ａ、送液ユニット：ＬＣ−２０ＡＤ、オンラインデガッサ：ＤＧＵ−２０Ａ３、カラムオープン：ＣＴＯ−２０Ａ、示差屈折率検出器：ＲＩＤ−１０Ａ、ＬＣワークステーション：ＬＣｓｏｌｕｔｉｏｎ  Ｖｅｒ．１．  ２２ＳＰ１。
【００６５】
（ｉｉ）分析条件カラム：Ｓｈｏｄｅｘ  ＧＰＣ  ＫＦ−８０３Ｌ、溶離液：ＴＨＦ、
流量：１．００ｍＬ／ｍｉｎ、カラム温度：４０℃
（ｉｉｉ）検量線作成用ポリスチレン分子量３．７３×１０６、１．４７×１０６、６．７８×１０５、２．５７×１０５、１．１２×１０５、４．６５×１０４、１．９８×１０４、６．９３×１０３、２．９０×１０３、１．９３×１０３、１．２０×１０３、０．５８×１０３のポリスチレン（Ｓｈｏｄｅｘ  ＳＴＡＮＤＡＲＤ  ＳＭ−ｌ０５、ＳＬ−１０５）を用いて検量線を作成した。
【００６６】
トナー中のリン酸三カルシウムとワックスの確認は、トナー断面の透過型電子顕微鏡Ｈ−７１００型（株式会社日立製作所製）による観察によって行った。加速電圧は１００ｋＶとした。試料はＲｕＯ４染色超薄切片法にて作製した。
【００６７】
印刷評価の「かぶり」は、連続通紙印刷後の白紙印刷瞬断により評価した。瞬断後、感光ドラム表面にメンディングテープ（住友スリーエム株式会社製）を貼り、はがしたメンディングテープを表面平滑性の高い黒紙に貼り付け、メンディングテープに付着したトナーの状態により、５段階評価した。トナーの付着量がレベル４より少ないものを○、レベル４以上レベル３未満を△、レベル３以上を×と表記した。「フィルミング」は、連続通紙印刷後の感光ドラムおよび現像ブレードの表面の固着物の有無で評価した。連続通紙枚数２０００枚以内で固着物が発生した場合を×、２０００枚以内で発生していない場合を○とした。
【００６８】
光沢度の評価は、カラートナーの画像上に付着量０．７ｍｇ／ｃｍ２の透明トナーの画像を重なるように露光、現像、転写し、定着温度を１７０℃、印刷速度１６ｐｐｍで印刷し、印刷面をデジタル精密光度計  ＧＭ−２６Ｄ（株式会社村上色彩技術研究所製、測定角：７５°）にて測定した。測定した光沢度の値が、８５以上を◎、８０以上８５未満を○、５０以上８０未満を△とし、フィルミングが発生したトナーに関しては測定を行わなかった。
【００６９】
評価はグロスコート紙（王子製紙株式会社製ＯＫトップコート＋、秤量１２７．９ｇ／ｍ２）を使用した。
【００７０】
溶融粘度は、レオメータＶＡＲ−１００ＡＤ（ＲＨＥＯＬＯＧＩＣＡ）を用いて測定し、１５０℃の溶融粘度を読み取った。
【００７１】
（ｉ）分析条件温度：５０℃〜２３０℃、ジオメトリー：パラレルプレート（φ２０ｍｍ）、周波数：１Ｈｚ、ギャップ：１ｍｍ
（ｉｉ）測定手順  初めにオーブン温度を１４０℃に設定し、温度が１４０℃になったところでトナーをセットし、ギャップ１．５ｍｍの状態で５分間放置する。その後、ギャップを１ｍｍに設定し、オーブン温度を下げ、５０℃になったところで測定を開始する。
【００７２】
トナーの保存性は、ガラス板の上に直径３０ｍｍ、高さ８０ｍｍの金属製の円筒を設置し、円筒内にそれぞれのトナーを１０ｇ投入し、トナーの上に２０ｇのおもりを乗せ、温度５０℃、湿度５５％に保たれた環境に４８時間放置した後、おもりと円筒をゆっくり外し、トナー上に１０ｇ刻みでおもりを増やしながら乗せ、トナーが崩壊する荷重により判断した。なお、円筒を外した段階でトナーが崩壊した場合は、崩壊荷重＝０ｇとする。崩壊荷重６０ｇ以下を保存性良好（○）、崩壊荷重６０ｇ以上を保存性不良（×）とした。
【００７３】
［評価結果］
以上の分析装置及び評価方法を用いた評価結果を表１に示す。
【表１】
2014077846.tif 000005
【００７４】
実験例２のトナー断面の透過型電子顕微鏡画像を図１に、比較例３のトナー断面の透過型電子顕微鏡画像を図２に示す。
【００７５】
以下、測定結果を説明する。
【００７６】
比較例１および比較例２では、ワックス内包性の安定化を狙い、化学式１の構造である長鎖アルキル基の添加量を、それぞれ８ｍｏｌ％、１５ｍｏｌ％と増やし、疎水性を上げた。その結果、いずれもワックスの内包は向上したが、疎水性モノマーである化学式１の構造である長鎖アルキル基を増加させた影響により、結着樹脂のガラス転移点が低下した。それにより、トナーとしてのガラス転移点も低くなり、保存性不良となった。よって、化学式１の構造である長鎖アルキル基は、８．０ｍｏｌ％以上修飾すると、保存性が悪化するため、トナーとして不良になる。
【００７７】
さらに、懸濁安定剤の取り込みに関して、ポリエステル樹脂の酸価を実験例１〜４より下げた場合（比較例１：２．８ｍｇＫＯＨ／ｇ）と、上げた場合（比較例２：８．７ｍｇＫＯＨ／ｇ）を検討した。その結果、酸価を下げた比較例１では懸濁安定剤の取り込みはなかった。それに対して、酸価を上げた比較例２は懸濁安定剤の取り込みが発生し、印刷試験の際、かぶり不良が発生した。これは、酸価を上げた樹脂は、トナー表面にあるカルボキシル基等の親水基が、酸価が低い樹脂よりも多いため、水相に分散している懸濁安定剤であるリン酸三ナトリウム塩との親和性が増し、取り込まれたと考えられる。よって、酸価が８．７ｍｇＫＯＨ／ｇ以上の樹脂では、かぶりが発生するため、トナーとして不良になる。
【００７８】
比較例３、比較例４、比較例５のトナーは、懸濁安定剤の取り込みはなかったが、図２に示すようにワックスがトナー表面に位置していた。そのためフィルミングが発生し、さらに表面に露出したワックスが溶融し、トナーの保存性も悪い結果となった。その理由としては、以下が考えられる。
【００７９】
比較例４に関しては、酸価が６．２ｍｇＫＯＨ／ｇと、実験例２と同等であるが、疎水性モノマーである化学式１の構造である長鎖アルキル基の添加量が５．０ｍｏｌ％と少ないため、ポリエステル樹脂とワックスの相溶性が悪くなり、ワックスが表面に露出し、フィルミングが発生、保存性も不良であった。比較例３および比較例５に関しては、化学式１の構造である長鎖アルキル基の添加量は７．０ｍｏｌ％、７．５ｍｏｌ％と、実験例１・実験例２および実験例４と同じであるが、樹脂の酸価が３．４ｍｇＫＯＨ／ｇ、４．８ｍｇＫＯＨ／ｇとなっており、それらと比較すると低い。
【００８０】
本発明で使用したワックスの酸価が３〜４ｍｇＫＯＨ／ｇであり、比較例３、比較例５の樹脂とワックスの酸価が同等になるため、水相に対する親和性も同程度になってしまい、ワックスが表面に露出しやすくなり、フィルミングが発生、保存性も悪い結果となった。
【００８１】
一方、実験例１から実験例４のトナーは、懸濁安定剤の取り込みがなく、図１に示すようにワックスもトナーの中央に位置しているため、かぶりとフィルミングは発生しなかった。また、保存性も良好である。光沢度は通常レベルであった。従って、これらの結果から化学式１の構造である長鎖アルキル基が５．０ｍｏｌ％以下、または酸価が４．８ｍｇＫＯＨ／ｇ以下になると、ワックスが表面に露出し、フィルミングが発生かつ保存性も悪化するためトナーとして不良になる。
【００８２】
以上のことから、化学式１の構造である長鎖アルキル基を６．５ｍｏｌ％以上７．５ｍｏｌ％以下修飾して疎水性を上げた、酸価が４．９ｍｇＫＯＨ／ｇ以上７．０ｍｇＫＯＨ／ｇ以下のポリエステル樹脂を用いることで、ワックスが表面に露出していない透明トナーを作製することができる。従って、この製法により得られたトナーは、トナーフィルミングによる印刷状態の悪化や、ワックスを起因とする印刷状態や保存性の悪化を防ぐことができる。
【００８３】
［効果］
先に説明したように、化学式１の構造である長鎖アルキル基を６．５ｍｏｌ％以上７．５ｍｏｌ％以下修飾して疎水性を上げた、酸価が４．９ｍｇＫＯＨ／ｇ以上７．０ｍｇＫＯＨ／ｇ以下のポリエステル樹脂を用いることで、溶解懸濁法で顔料を使用しない透明トナーであっても、フィルミングを回避し、カブリ及び保存性が良好なトナーを得ることができる。
【００８４】
［第２実施形態］
次に、他の実験例を上げて、静電荷現像用トナーを評価する。
【００８５】
［実験例５］
実験例１のポリエステル樹脂に替えて、化学式１の構造である長鎖アルキル基を７．５ｍｏｌ％修飾して疎水性を上げた、酸価が６．５ｍｇＫＯＨ／ｇ、重量平均分子量が１８０００のポリエステル樹脂を用い、実験例１と同様にしてトナーを生成した。
【００８６】
［実験例６］
実験例１のポリエステル樹脂に替えて、化学式１の構造である長鎖アルキル基を７．５ｍｏｌ％修飾して疎水性を上げた、酸価が６．８ｍｇＫＯＨ／ｇ、重量平均分子量が１４０００のポリエステル樹脂を用い、実験例１と同様にしてトナーを生成した。
【００８７】
［評価］
第１実施形態と同様にトナーの評価を行った。
【００８８】
評価結果を表２に示す。
【表２】
2014077846.tif 000006
【００８９】
実験例５のトナー断面の透過型電子顕微鏡画像を図３に示す。
【００９０】
第１実施形態の実験例１のトナーは、１５０℃での溶融粘度が１．３×１０２Ｐａ・Ｓで、１７０℃での光沢度が８０であった。それに対して実験例５と実験例６のトナーは、１５０℃での溶融粘度が１．２×１０２Ｐａ・ｓ、０．９８×１０２Ｐａ・ｓで、１７０℃での光沢度が８９、９０であった。
【００９１】
以上のことから、化学式１の構造である長鎖アルキル基を７．５ｍｏｌ％修飾して疎水性を上げた、酸価が６．５ｍｇＫＯＨ／ｇ乃至６．８ｍｇＫＯＨ／ｇのポリエステル樹脂の用いることで、ワックスがトナー表面に露出していないトナーを作製することができる。
【００９２】
さらに、樹脂の重量平均分子量を１４０００以上１８０００以下とし、トナーの溶融粘度を１．２×１０２Ｐａ・ｓ以下にすることにより、同一温度で定着した際の透明トナーの光沢度が、第一の実施例よりも高くすることができた。樹脂の重量分子量１４０００以上１８０００以下であり、かつ、トナーの溶融粘度が１．２×１０２Ｐａ・ｓ以下という条件を同時に満たす場合、溶融粘度の下限はある程度限定される。なお、本願発明では１７０℃における光沢度による検討を行ったが、本発明におけるトナーは、１７０℃以上でも定着温度を最適化することにより、さらに光沢度を高くすることもできる。
【００９３】
また、樹脂の重量平均分子量は、ワックスの内包性に影響が少ないことも確認できた。
【００９４】
尚、実験例５及び実験例６は第１実施形態の条件を満たしているため、図３に示すようにワックスを内包し、表２に示すとおり、フィルミングを回避し、カブリ及び保存性が良好である。
【００９５】
［効果］
以上のように、第１実施形態で説明した条件に加え、更に、第２実施形態で説明した、樹脂の重量分子量１４０００以上１８０００以下であり、かつ、トナーの溶融粘度が１．２×１０２Ｐａ・ｓ以下という条件を同時に満たすことにより、第１実施形態の効果を維持したまま、更に定着後の光沢度を８５以上の良好な特性にすることができる。
【００９６】
［変形例］
前記実施形態では、静電荷現像用トナーとして透明トナー（電子写真用透明トナー等）を例に説明したが、透明トナーに限らず、他のトナーでも、前記実施形態同様の作用、効果を奏することができる。
【００９７】
また、本発明は、上述した実験例等に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除等が可能である。
【符号の説明】
【００９８】
１０：画像形成装置、１１：記録用紙カセット、１６：転写部、１７：転写ベルト、１８：ドライブローラ、１８：ドライブローラ、１９：テンションローラ、２０〜２３：転写ローラ、２４：転写ベルトクリーニングブレード、２５：トナーボックス、３０：画像形成部、３１〜３４：現像装置、４０：定着部、４１，４２：搬送路切り替えガイド、４５ａ〜４５ｘ：用紙搬送ローラ、５０：記録用紙、１００：現像部、１０１：感光ドラム、１０２：帯電ローラ、１０３：ＬＥＤヘッド、１０４：現像ローラ、１０５：クリーニングブレード、１０６：供給ローラ、１０７：現像ブレード、１００：現像部、１０１：感光ドラム、１１０：トナー、１２０：トナーカートリッジ、１２１：容器、１２２：撹拌バー、１２３：シャッタ、１２４：排出口、１２５：トナー収納部、１４１：発熱ローラ、１４２：加熱ヒータ、１４３：サーミスタ、１４４：加圧ローラ。
【図１】
2014077846.tif 000009
【図２】
2014077846.tif 000010
【図３】
2014077846.tif 000011
【図４】
2014077846.tif 000012
【図５】
2014077846.tif 000013
【図６】
2014077846.tif 000014
【図７】
2014077846.tif 000015
【図８】
2014077846.tif 000016